(57)【特許請求の範囲】
【請求項１】
屋根の表面に設けられたＰＶＡ製シートと、このＰＶＡ製シートに給水する給水装置と、を備えるテントであって、
前記給水装置は、前記屋根の頂上部に設けられ、
前記ＰＶＡ製シートは、その一端側が前記頂上部に固定される一方で、その他端側が前記テントの側壁下部側に引張された状態で固定されていることを特徴とするテント。
【発明の詳細な説明】
【技術分野】
【０００１】
本発明は、例えば、屋外での各種作業を行うのに好適なテントに関する。
【背景技術】
【０００２】
気化熱によってテント内の温度が上昇すると、各種の問題が生じてしまう。とりわけ、夏季などに、大規模なテント内で臭気や有毒ガスが生じる工事（例えば、汚染土壌の浄化工事など）を行う場合には、テント内の温度上昇に伴って、当該テント内に、臭気が充満したり、有毒ガスが揮発してしまうなどの問題が生じてしまう。
【０００３】
そこで、テント内の温度上昇を抑制するために、従来、テントの屋根に不織布を設けて散水し、テント内の温度を低下させる技術が知られている（例えば、特許文献１の段落［００６８］及び図２２参照）。この技術を用いた場合には、屋根に対し広い範囲（好ましくは屋根全体）に亘って散水することが可能となるため、効率よくテント内の温度上昇を抑制することが可能となる。
【先行技術文献】
【特許文献】
【０００４】
【特許文献１】特開２００３−３１４９２５号公報
【発明の概要】
【発明が解決しようとする課題】
【０００５】
しかしながら、従来技術の如く、テントの屋根に不織布を設けた場合には、次のような問題が生じてしまう。
【０００６】
すなわち、不織布は、紫外線などに対する耐候性が悪いため、一定期間の耐候性を確保するには、テントの屋根に設ける不織布の厚さを厚くする必要がある。ところが、不織布の厚さを厚くすると、テントのメリットの１つである光の透過性が著しく低下し、その結果、昼間でも照明が必要になって、テントの管理コストが増大してしまう。なお、不織布のなかには、紫外線劣化に強い耐候性を示すものもある。しかし、この種の不織布は、遮光性を高めることにより、耐候性を確保したものであるため、光の透過性が著しく低い。このように、テントの屋根に不織布を設けた場合には、紫外線に対する耐候性、及び光の透過性の双方を確保することができない。
【０００７】
また、不織布は、紫外線の照射によって茶色に変色しやすいため、従来技術の如く、テントの屋根に不織布を設けた場合には、不織布が茶色に変色してしまう。その結果、テントの美観が悪化してしまうなどの問題が生じることとなる。
【０００８】
なお、不織布は、繰り返し引張力が与えられると、伸びが大きくなって、「たるみ」が生じやすい。そのため、テントの屋根に不織布を設ける際に、例えば、屋根や側壁などに対して当該不織布を直接引っ張った状態で固定したときなどには、時間の経過とともに、当該不織布にたるみが生じてしまうことがある。そして、不織布にたるみが生じると、不織布が屋根から外れやすくなり、さらには、屋根に対し広い範囲に亘って散水することができなくなるなどの問題も生じやすい。
【０００９】
本発明は、このような従来技術の問題点に鑑みてなされたものであり、効率よくテント内の温度上昇を抑制することが可能であるとともに、耐候性及び光の透過性の双方を確保することも可能であって、変色が生じにくいテントを提供することを主たる目的とする。
【課題を解決するための手段】
【００１０】
上記課題を解決するために、本発明のテントは、屋根の表面に設けられたＰＶＡ製シートと、このＰＶＡ製シートに給水する給水装置と、を備え、前記給水装置は、前記屋根の頂上部に設けられ、前記ＰＶＡ製シートは、その一端側が前記頂上部に固定される一方で、その他端側が前記テントの側壁下部側に引張された状態で固定されていることを特徴とする。
【００１１】
ＰＶＡ製シートは、ポリビニルアルコール (polyvinyl alcohol；PVA)製のシートであり、このようなシートであれば、特定の製品に限定されるものではない。また、給水装置は、例えば、屋根に水を霧状且つ連続的に噴射する装置などであり、給水機能を備えた装置であれば、特定の装置に限定されるものではない。この給水装置は、屋根に設けられたものが好適であるが、屋根以外に設けられたものであってもよい。
【００１２】
本発明のテントにおいて、給水装置から屋根に対して供給された水は、一旦、ＰＶＡ製シートに吸収（すなわち吸水）されてから、当該ＰＶＡ製シートを介して屋根に対し広い範囲に亘って拡散（すなわち散水）されることとなる。このとき、ＰＶＡ製シートの毛管現象、テントとＰＶＡ製シートとの間に生じる表面張力、及び屋根の下り勾配による作用などが働き、これらの相乗的な作用によって、吸水及び散水が促進される。そして、散水された水の気化熱によって、テント内の温度が低下する。従って、本発明のテントにあっては、効率よくテント内の温度上昇を抑制することが可能である。また、ＰＶＡ製シートは、耐候性及び光の透過性がともに優れており、しかも、紫外線の照射によっても変色しにくい。従って、本発明のテントの如く、屋根にＰＶＡ製シートが設けられている場合には、耐候性及び光の透過性の双方を確保することが可能であり、しかも変色が生じにくくなる。以上の通り、本発明のテントでは、効率よくテント内の温度上昇を抑制することが可能であるとともに、耐候性及び光の透過性の双方を確保することも可能であって、しかも変色が生じにくい。
【００１４】
ＰＶＡ製シートは、繰り返し引張力が与えられたとしても、伸びが極めて小さく、「たるみ」が生じにくい。そのため、テントの屋根にＰＶＡ製シートを設ける際に、屋根や側壁などに対して当該ＰＶＡ製シートを直接引っ張った状態で固定したとしても、当該ＰＶＡ製シートに「たるみ」が生じにくくなる。従って、ＰＶＡ製シートをこのように固定した場合であっても、ＰＶＡ製シートが屋根から外れやすくなったたり、或いは、屋根に対し広い範囲に亘って散水することができなくなるなどの問題は生じにくくなる。
【発明の効果】
【００１５】
本発明によれば、効率よくテント内の温度上昇を抑制することが可能であるとともに、耐候性及び光の透過性の双方を確保することも可能であって、変色が生じにくいテントを提供することができる。
【図面の簡単な説明】
【００１６】
【図１】本発明のテントの一例を示す斜視図である。
【図２】図１の側壁下部側を示す拡大図である。
【図３】各シートの耐候性試験結果を示すグラフである。
【図４】各シートの変色状態を示す写真である。
【図５】散水前後におけるテント内の温度変化を示す図である。
【発明を実施するための最良の形態】
【００１７】
以下、図１〜５を参照しながら、本発明のテントを実施するための最良の形態について説明する。
【００１８】
＝＝＝本発明の実施例（テント１００）の概略＝＝＝
図１のテント１００は、テント１０の屋根１０ａに、給水装置２０と、複数のＰＶＡ製シート３０とが設けられたものである。
【００１９】
テント１０は、透明若しくは半透明の素材からなる。給水装置２０は、一対の給水管２１，２２で構成されており、これらの給水管２１，２２には、それぞれ複数の給水孔２１ａ，２２ａが形成されている。この給水装置２０は、屋根１０ａの頂上部に設けられ、気温や湿度などによってその給水が自動制御されている。一方、各ＰＶＡ製シート３０は、いずれも、その一端側が屋根１０ａの頂上部に固定される一方で、その他端側が紐３１によってテント１０の側壁下部側１０ｂ（すなわち地面側）に引張された状態で固定（図２参照）されている。
【００２０】
このようなテント１００において、給水装置２０（具体的には、給水管２１，２２の給水孔２１ａ，２２ａ）から屋根１０ａに対して供給された水は、一旦、ＰＶＡ製シート３０に吸収（すなわち吸水）されてから、当該ＰＶＡ製シート３０を介して屋根１０ａに対し広い範囲（具体的には、屋根全体）に亘って拡散（すなわち散水）される。このとき、ＰＶＡ製シート３０の毛管現象、テント１０とＰＶＡ製シー３０トとの間に生じる表面張力、及び屋根１０ａの下り勾配による作用などが働き、これらの相乗的な作用によって、吸水及び散水が促進し、さらに、散水された水の気化熱によって、テント１００内の温度が低下することとなる。従って、テント１００にあっては、効率よくテント内の温度上昇を抑制することが可能である。
【００２１】
また、ＰＶＡ製シート３０は、耐候性及び光の透過性がともに優れており、しかも、紫外線の照射によっても変色しにくい。従って、テント１００の如く、屋根１０ａにＰＶＡ製シート３０が設けられている場合には、耐候性及び光の透過性の双方を確保することが可能であり、しかも変色が生じにくくなる。
【００２２】
以上の通り、テント１００では、効率よくテント１００内の温度上昇を抑制することが可能であるとともに、耐候性及び光の透過性の双方を確保することも可能であって、しかも変色が生じにくい。
【００２３】
また、ＰＶＡ製シート３０は、繰り返し引張力が与えられたとしても、伸びが極めて小さく、「たるみ」が生じにくい。従って、図１，２に示すように、ＰＶＡ製シート３０を直接引っ張った状態で固定したときであっても、ＰＶＡ製シート３０には「たるみ」が生じにくくなるので、その結果、ＰＶＡ製シート３０が屋根１０ａから外れやすくなったたり、或いは、屋根１０ａに対し広い範囲に亘って散水することができなくなるなどの問題は生じにくくなる。
【００２４】
＝＝＝ＰＶＡ製シート３０の特質について＝＝＝
前述した通り、ＰＶＡ製シート３０は、耐候性及び光の透過性の双方が確保されたシートであって、変色が生じにくく、また、繰り返し引張力が与えられたとしても、伸びが極めて小さく、「たるみ」が生じにくいという特質を備えている。
【００２５】
本発明者らは、このようなＰＶＡ製シート３０の特質のうち、とりわけ、耐候性及び変色が生じにくい性質について確認することとし、次の通り、耐候性試験及び目視による性状確認試験を行った。
【００２６】
＜耐候性試験＞
まず、本発明者らは、下記表１の各試験区のシートについて、耐候性試験（具体的には、メタルハライドランプ式耐候性試験）を行い、それぞれ引張強度（Ｎ）及び伸度（％）を測定した。これらの測定結果のグラフをそれぞれ図３の（ａ）、（ｂ）に示す。
【００２７】
なお、この耐候性試験では、厚さ（ｍｍ）及び密度（ｇ／ｍ２）が異なる２種類のＰＶＡ製シート（実施例１，２）、及び比較例１〜３を試験区とした。なお、実施例１，２のＰＶＡ製シートは、いずれもダイオ化成株式会社製のものであり、他方、比較例１〜３の各シートは、いずれも東洋紡株式会社製のものである。
【表１】
0005568916.tif 000002
【００２８】
図３に示すように、実施例１，２のＰＶＡ製シートは、いずれも、耐候性（引張強度及び伸度）について比較例３のシート（不織布）よりも劣る結果を示したものの、比較例１，２のシート（水分拡散シート）とほぼ同じ若しくはこれらよりも優れた結果を示した。
【００２９】
＜目視による性状確認試験＞
次に、本発明者らは、表１の各試験区のシートうち、実施例１及び比較例１，２の各シートについて、目視による性状確認を行い、色の変化を調べた。その結果を図４に示す。図４の（ａ）〜（ｃ）は、それぞれ、実施例１、比較例１、比較例２の結果を示す。
【００３０】
図４に示すように、実施例１のシートでは、試験開始時から６００ｈ経過しても、ほとんど変色が見られなかった（図４（ａ）参照）。一方、比較例１，２のシートでは、いずれも変色が見られ、より具体的には、試験開始時から２００ｈ経過後に、比較例１のシートには濃茶色の変色が見られ（図４（ｂ）参照）、他方、比較例２のシートには薄茶色の変色が見られた（図４（ｃ）参照）。これらの結果から、実施例１のシート（ＰＶＡ製シート）の場合には、比較例１，２のシート（水分散シート）の場合と異なり、変色が生じにくいことがわかる。
【００３１】
＝＝＝本発明の効果（テント内の温度上昇の抑制効果）の確認＝＝＝
次に、本発明者らは、本発明の効果（すなわち、テント内の温度上昇の抑制効果）を確認するために、実際に、図１のテント１００と同様のテントを用いて、当該テントの屋根全体に散水し、当該テント内の温度変化を調べた。その結果を図５に示す。
【００３２】
図５は、テント内地表面からテント天井部の温度状況をサーモグラフィカメラで測定したときの様子を示す図であり、（ａ）、（ｂ）は、それぞれ、散水前、散水後のテント内の温度を示す。なお、測定には、NEC三栄株式会社（現NEC AVIO赤外線テクノロジー株式会社）製のTH9100MVを使用した。
【００３３】
図５に示すように、テント内の温度は、散水前には高温を示し、具体的には、図５のＡ領域及びＢ領域の平均温度は、それぞれ、５８．１℃、５４．４℃を示していた。しかしながら、散水後には、Ａ領域及びＢ領域の平均温度は、いずれも低下して、それぞれ、５０．８℃、５０．４℃を示した。これらの結果から、屋根１０ａ全体に亘って散水が行われて、テント内の温度上昇が抑制されたことがわかる。
【符号の説明】
【００３４】
１０ａ  屋根
１０ｂ  側壁下部側
２０  給水装置
３０  ＰＶＡ製シート
１００  テント
【図１】
0005568916.tif 000003
【図２】
0005568916.tif 000004
【図３】
0005568916.tif 000005
【図４】
0005568916.tif 000006
【図５】
0005568916.tif 000007